Cellule d’une pile à combustible, comprenant un électrolyte (2) placé entre une première et une deuxième électrodes (3, 4), une première et une deuxième plaques (5, 6), chacune des première et deuxième plaques (5, 6) comprenant une pluralité de paires de dents (7, 8), chaque paire de dents (7, 8) délimitant entre elles un canal (9) pour la circulation d’un gaz (10, 11) à destination des première et deuxième électrodes (3, 4), la cellule comprenant également, une première couche de diffusion (12) pour un premier gaz (10), la première couche de diffusion (12) étant située entre la première électrode (3) et la première plaque (5), et une deuxième couche de diffusion (13) pour un deuxième gaz (11), la deuxième couche de diffusion (13) étant située entre la deuxième électrode (4) et la deuxième plaque (6), la première couche de diffusion (12) comprenant une couche dite macroporeuse (14) en contact avec les dents (7, 8) de la première plaque (5) et une couche dite microporeuse (16) située entre la première électrode (3) et la couche macroporeuse (14), la couche macroporeuse (14) présentant des pores d’une taille supérieure à celle des pores de la couche microporeuse (16), plusieurs rainures (20) étant formées sur une surface (21) de la couche microporeuse (16) située en regard de la première électrode (3), caractérisée en ce que chaque rainure (20) a une largeur (L) comprise entre 80% et 120% d’une largeur (D) d’une dent (7, 8) de la première plaque (5), ou comprise entre 80% et 120% d’une largeur (C) d’un canal (9) de la première plaque (5) . Cellule selon la revendication 1, dans laquelle chaque rainure (20) est formée au droit d’une dent (7, 8) de la première plaque (5). Cellule selon la revendication précédente, dans laquelle les dents (7, 8) de la première plaque (5) forment un motif de dents (30) et les rainures (20) forment un motif de rainures (31) correspondant au motif de dents (30). Cellule selon la revendication précédente, dans laquelle, le motif de dents (30) est symétrique du motif de rainures (31). Cellule selon la revendication 1, dans laquelle chaque rainure (20) est formée au droit d’un canal (9) de la première plaque (5). Cellule selon la revendication précédente, dans laquelle les canaux (9) de la première plaque (5) forment un motif de canaux (32) et les rainures (20) forment un motif de rainures (31) correspondant au motif de canaux (32). Cellule selon la revendication précédente, dans laquelle le motif de canaux (32) est symétrique du motif de rainures (31). Cellule selon l’une des revendications précédentes, dans laquelle les dents (7, 8) de la première plaque (5) ont une largeur (D) qui ne varie pas de plus de 10%, de préférence les dents (7, 8) de la première plaque (5) ont une même largeur (D). Cellule selon l’une des revendications précédentes, dans laquelle les canaux (9) de la première plaque (5) ont une largeur (C) qui ne varie pas de plus de 10%, de préférence les canaux (9) de la première plaque (5) ont une même largeur (C). Cellule selon l’une des revendications 1 à 5, dans laquelle les dents (7, 8) et les canaux (9) de la première plaque (5) ont une largeur (D, C) qui ne varie pas de plus de 10%, de préférence les dents (7, 8) et les canaux (9) de la première plaque (5) ont une même largeur (D, C). Cellule selon l’une des revendications précédentes, dans laquelle le premier gaz (10) comprend du dioxygène gazeux et le deuxième gaz (11) comprend du dihydrogène gazeux. Cellule selon l’une des revendications précédentes, dans laquelle la couche microporeuse (16) présente une épaisseur E16 et les rainures (20) présentent une profondeur P20, telle que E16 > P20 >0.9 * E16, de préférence E16 > P20 >0.75 * E16, et de préférence E16 > P20 >0.5 * E16, l’épaisseur E16 et la profondeur P20 étant mesurées selon une direction perpendiculaire à un plan contenant la surface (21) de la couche microporeuse (16). Cellule selon l’une des revendications 1 à 11, dans laquelle la couche microporeuse (16) présente une épaisseur E16 et les rainures (20) présentent une profondeur P20, telle que 1,3 * E16 > P20 > E16, de préférence 1,3 * E16 > P20 >1,1* E16, l’épaisseur E16 et la profondeur P20 étant mesurées selon une direction perpendiculaire à un plan contenant la surface (21) de la couche microporeuse (16). Cellule selon l’une des revendications 1 à 11, dans laquelle la couche microporeuse (16) présente une épaisseur E16 et les rainures (20) présentent une profondeur P20 égale à l’épaisseur E16, l’épaisseur E16 et la profondeur P20 étant mesurées selon une direction perpendiculaire à un plan contenant la surface (21) de la couche microporeuse (16). Cellule selon l’une des revendications 1 à 11, dans laquelle les rainures (20) présentent une profondeur P20, et les dents (7, 8) de la première plaque (5) présentent une épaisseur E8, telle que E8 > P20 >0.9 * E8, de préférence E8 > P20 >0.75 * E8, et de préférence E8 > P20 >0.5 * E8, l’épaisseur E8 et la profondeur P20 étant mesurées selon une direction perpendiculaire à un plan contenant la surface (21) de la couche microporeuse (16). Cellule selon l’une des revendications 1 à 11, dans laquelle les dents (7, 8) de la première plaque (5) présentent une épaisseur E8, et les rainures (20) présentent une profondeur P20 égale à l’épaisseur E8, l’épaisseur E8 et la profondeur P20 étant mesurées selon une direction perpendiculaire à un plan contenant la surface (21) de la couche microporeuse (16). Pile à combustible comprenant au moins une cellule selon l’une des revendications 1 à 16. Procédé de fabrication d’une cellule d’une pile à combustible, comprenant une fourniture : d’un électrolyte (2) placé entre une première et une deuxième électrodes (3, 4), d’une première et d’une deuxième plaques (5, 6), chacune des première et deuxième plaques (5, 6) comprenant une pluralité de paires de dents (7, 8), chaque paire de dents (7, 8) délimitant entre elles un canal (9) pour la circulation d’un gaz (10, 11) à destination des première et deuxième électrodes (3, 4), d’une première couche de diffusion (12) pour un premier gaz (10), la première couche de diffusion (12) étant située entre la première électrode (3) et la première plaque (5), et d’une deuxième couche de diffusion (13) pour un deuxième gaz (11), la deuxième couche de diffusion (13) étant située entre la deuxième électrode (4) et la deuxième plaque (6), la première couche de diffusion (12) comprenant une couche dite macroporeuse (14) en contact avec les dents (7, 8) de la première plaque (5) et une couche dite microporeuse (16) située entre la première électrode (3) et la couche macroporeuse (14), la couche macroporeuse (14) présentant des pores d’une taille supérieure à celle des pores de la couche microporeuse (16), le procédé comprenant une formation de plusieurs rainures (20) sur une surface (21) de la couche microporeuse (16) située en regard de la première électrode (3), caractérisé en ce que la formation des rainures (20) comprend une formation de chacune des rainures (20) ayant une largeur (L) comprise entre 80% et 120% d’une largeur (D) d’une dent (7, 8) de la première plaque (5), ou comprise entre 80% et 120% d’une largeur (C) d’un canal (9) de la première plaque (5). Procédé selon la revendication 18, dans lequel la formation des rainures (20) comprend une ablation laser de la surface (21) de la couche microporeuse (16). Procédé selon la revendication 18, dans lequel la formation des rainures (20) comprend une sérigraphie comprenant un dépôt additif couche par couche d’un matériau microporeux sur la couche microporeuse (16) ou sur la couche macroporeuse (14).